(57)【要約】本発明はメイクアップ組成物に関する。この組成物は、水酸化ポリジメチルシロキサン又は非水酸化ポリジメチルシロキサン及びこれらの混合物から選択されるポリマー又はポリマー混合物を含み、上記ポリマー又はポリマー混合物の粘弾性及び粘度は、ケラチン繊維上に滴を形成できるような値であり、上記ポリマー又はポリマー混合物は揮発性溶媒中に分散しており、上記組成物は、使用時の濃度で上記滴の形成を妨げる可能性のある粘弾性変性物質を全く含まないことを特徴とする。本発明によれば、ケラチン繊維（特に睫毛又は毛髪）の先端に（好ましくは透明な）滴を形成できる。【特許請求の範囲】
【請求項１】
ケラチン繊維（特に睫毛又は毛髪）上に滴を形成することを目的としたケラチン繊維（特に睫毛又は毛髪）のメイクアップ方法であって、
水酸化ポリジメチルシロキサン又は非水酸化ポリジメチルシロキサン及びこれらの混合物から選択されるポリマー又はポリマー混合物を揮発性溶媒中に分散させて含む組成物を前記繊維上に塗布することを含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
前記組成物は、使用時の濃度で前記滴の形成を妨げる可能性のある粘弾性変性物質を全く含まない
ことを特徴とする方法。
【請求項２】
ケラチン繊維（特に睫毛又は毛髪）上に滴を形成することを目的としたケラチン繊維（特に睫毛又は毛髪）のメイクアップ方法であって、
水酸化ポリジメチルシロキサン又は非水酸化ポリジメチルシロキサン及びこれらの混合物から選択されるポリマー又はポリマー混合物を揮発性溶媒中に分散させたものを主成分とする又はこれらから成る組成物を前記繊維上に塗布することを含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓである
ことを特徴とする方法。
【請求項３】
前記ポリマーは、２５℃での粘度が約６，４００Ｐａ・ｓの直鎖状ジメチコノールである
ことを特徴とする請求項１又は２に記載の方法。
【請求項４】
前記揮発性溶媒は、ケイ素原子を２〜９個有する直鎖状のジメチコン及びケイ素原子を３〜８個有するシクロメチコンから選択される
ことを特徴とする請求項１〜３のいずれか１項に記載の方法。
【請求項５】
前記揮発性溶媒はヘキサメチルジシロキサンである
ことを特徴とする請求項１〜４のいずれか１項に記載の方法。
【請求項６】
メイクアップ組成物の重量に対するポリマーの濃度は５〜３０重量％、好ましくは１０〜２５重量％である
ことを特徴とする請求項１〜５のいずれか１項に記載の方法。
【請求項７】
メイクアップ組成物の重量に対するポリマーの濃度は１５〜２５重量％である
ことを特徴とする請求項３に記載の方法。
【請求項８】
前記組成物は、滴の粘着性を低下させる物質を更に含む
ことを特徴とする請求項１〜７のいずれか１項に記載の方法。
【請求項９】
前記物質は、シクロメチコンＤ５とビニルジメチコンによって架橋されたジメチコンポリマーとの混合物であり、その濃度は組成物の重量に対して５〜１５重量％であることが好ましい
ことを特徴とする請求項８に記載の方法。
【請求項１０】
前記ケラチン繊維は睫毛である
ことを特徴とする請求項１〜９のいずれか１項に記載の方法。
【請求項１１】
前記ケラチン繊維は毛髪である
ことを特徴とする請求項１〜９のいずれか１項に記載の方法。
【請求項１２】
前記組成物は、着色剤、香料、防腐剤、抗酸化剤、紫外線防止剤等の、化粧品に許容される、使用時の濃度で粘弾性を変化させない添加物を含む
ことを特徴とする請求項１〜１１のいずれか１項に記載の方法。
【請求項１３】
特にケラチン繊維（特に睫毛又は毛髪）のメイクアップを目的とし、塗布した際に前記繊維の先端に滴を形成する組成物であって、
水酸化ポリジメチルシロキサン又は非水酸化ポリジメチルシロキサン及びこれらの混合物から選択されるポリマー又はポリマー混合物を含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
前記ポリマー又はポリマー混合物は揮発性溶媒中に分散していて、
前記組成物は、使用時の濃度で前記滴の形成を妨げる可能性のある粘弾性変性物質を全く含まない
ことを特徴とする組成物。
【請求項１４】
特にケラチン繊維（特に睫毛又は毛髪）のメイクアップを目的とし、塗布した際に前記繊維の先端に滴を形成する組成物であって、
水酸化ポリジメチルシロキサン又は非水酸化ポリジメチルシロキサン及びこれらの混合物から選択されるポリマー又はポリマー混合物を含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
前記ポリマー又はポリマー混合物は揮発性溶媒中に分散している
ことを特徴とする組成物。
【請求項１５】
前記ポリマーは、２５℃での粘度が約６，４００Ｐａ・ｓの直鎖状ジメチコノールである
ことを特徴とする請求項１３又は１４に記載の組成物。
【請求項１６】
前記揮発性溶媒は、ケイ素原子を２〜９個有する直鎖状のジメチコン及びケイ素原子を３〜８個有するシクロメチコンから選択される
ことを特徴とする請求項１３〜１５のいずれか１項に記載の組成物。
【請求項１７】
前記揮発性溶媒はヘキサメチルジシロキサンである
ことを特徴とする請求項１３〜１６のいずれか１項に記載の組成物。
【請求項１８】
メイクアップ組成物の重量に対するポリマーの濃度は５〜３０重量％、好ましくは１０〜２５重量％である
ことを特徴とする請求項１３〜１７のいずれか１項に記載の組成物。
【請求項１９】
メイクアップ組成物の重量に対するポリマーの濃度は１５〜２５重量％である
ことを特徴とする請求項１５に記載の組成物。
【請求項２０】
前記組成物は、滴の粘着性を低下させる物質を更に含む
ことを特徴とする請求項１３〜１９のいずれか１項に記載の組成物。
【請求項２１】
前記物質は、シクロメチコンＤ５とビニルジメチコンによって架橋されたジメチコンポリマーとの混合物であり、その濃度は組成物の重量に対して５〜１５重量％であることが好ましい
ことを特徴とする請求項２０に記載の組成物。
【請求項２２】
前記組成物は、着色剤、香料、防腐剤、抗酸化剤、紫外線防止剤等の、化粧品に許容される、使用時の濃度で粘弾性を変化させない添加物を含む
ことを特徴とする請求項１３〜２１のいずれか１項に記載の組成物。
【請求項２３】
前記ポリマーは、２５℃での粘度が約６，４００Ｐａ・ｓである直鎖状ジメチコノールの（ヘキサメチルジシロキサンを含む）揮発性溶媒溶液を含む
ことを特徴とする請求項１３〜２２のいずれか１項に記載の組成物。
【発明の詳細な説明】
【技術分野】
【０００１】
本発明は、ケラチン繊維、特に睫毛のメイクアップの分野に関する。
【０００２】
より具体的には、本発明は、ケラチン繊維上に滴を形成できる組成物をこの繊維上に塗布するという、ケラチン繊維をメイクアップする新規の方法であって、上記滴は透明で光沢があることが好ましくて、かつ、付着し合わずに迅速に乾燥して経時的持続性を有するという方法に関し、この方法によって、上記のように透明な滴の形成によって純然たる美的効果が得られる。
【０００３】
また本発明は、睫毛又は毛髪上に塗布すると滴（好ましくは透明な滴）を上記のように形成できる新規の組成物に関する。
【背景技術】
【０００４】
特許文献１中に、水性ポリマー分散物を含む、ケラチン繊維（特に睫毛及び毛髪）をメイクアップするための組成物、及び、ケラチン繊維をメイクアップするためのその使用について記載されている。この組成物は、特定の条件下で塗布した場合に、ほぼ縦向きになっている上記ケラチン繊維上に非連続的に付着して連続的に小滴を形成できる。上記組成物を製造するために使用するポリマーの粘度は水性媒体として一般的な粘度であるため、ケラチン繊維上に滴を形成するのに十分な粘度とするためには組成物中に増粘剤を添加する必要がある。
【特許文献１】ヨーロッパ特許Ｎｏ．０９５３３３２
【発明の開示】
【発明が解決しようとする課題】
【０００５】
本発明者らは、組成物中に増粘剤を添加しなくても、ケラチン繊維上（特に睫毛及び毛髪上）に滴を載せることができる組成物を製造できることを発見した。
【０００６】
より具体的には、本発明は、特定のレオロジー特性を有するポリマー、特にシリコーンポリマーについて本発明者らが実施したいくつかの研究に基づくものである。
【０００７】
よく知られているように、基材の湿潤性に関する問題は理論的観点からも実用的観点からも特に複雑であり、また、固液界面の特性に関する研究は非常に多くの基礎研究及び応用研究の主題となっており、産業的関心及び経済的関心が極めて高い。
【０００８】
現在までのところ、上述の特性を有する滴又は小滴をケラチン繊維上に形成するという困難な課題を解明した研究はない。
【０００９】
滴を上記のように形成できるかどうかは、基材の性質だけでなく、載せる組成物の性質及び載せる量にも依存している。
【課題を解決するための手段】
【００１０】
本発明者らは、揮発性溶媒と特定のレオロジー特性（粘弾性、粘度）を有するポリマーとを必須成分として含む組成物を使用すれば所望の効果を得ることができることを明らかにした。
【００１１】
従って、第一の態様によれば、本発明は、ケラチン繊維上（特に睫毛及び毛髪上）に滴を形成する組成物を使用した新規のメイクアップ方法に関する。
【００１２】
また本発明は、この用途に使用できる新規の組成物（特に室温で液状の組成物）に関する。
【００１３】
より具体的には、本発明は、
ケラチン繊維（特に睫毛又は毛髪）上に滴を形成することを目的としたケラチン繊維（特に睫毛又は毛髪）のメイクアップ方法であって、
水酸化ポリジメチルシロキサン又は非水酸化ポリジメチルシロキサンから選択されるポリマー又はポリマー混合物を揮発性溶媒中に分散させて含む組成物を上記繊維上に塗布することを含み、
上記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
上記組成物は、使用時の濃度で上記滴の形成を妨げる可能性のある粘弾性変性物質を全く含まない
ことを特徴とする方法に関する。
【００１４】
また、本発明の別の実施形態によれば、本発明は、
ケラチン繊維（特に睫毛又は毛髪）上に滴を形成することを目的としたケラチン繊維（特に睫毛又は毛髪）のメイクアップ方法であって、
水酸化ポリジメチルシロキサン又は非水酸化ポリジメチルシロキサン及びこれらの混合物から選択されるポリマー又はポリマー混合物を揮発性溶媒中に分散させたものを主成分とする又はこれらから成る組成物を上記繊維上に塗布することを含み、
上記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓである
ことを特徴とする方法に関する。
【００１５】
従って、本発明は、発明者らが明らかにした、ポリマーのレオロジー特性と、上記ポリマーの揮発性溶媒溶液をケラチン繊維上に塗布することによってケラチン繊維上に滴を形成する可能性との間の相関性に本質的に由来する。
【００１６】
本明細書中に記載する動的粘弾性及び粘度の測定は全て、約２５℃においてＲｈｅｏｍｅｔｒｉｃｓ社（アメリカ）から販売されている動的レオロジー測定装置ＲＤＡ  ＩＩを使用し、製造者の提供する方法及び使用注意に従って実施する。よく知られているように、粘度の測定は、ニュートン流動の平坦部（Ｎｅｗｔｏｎｉａｎ  ｐｌａｔｅａｕ）において非破壊的に行う測定である。よく知られているように、この平坦部においては、周波数の値又は系に適用した圧迫の値のいずれかを固定できる。
【００１７】
本発明の範囲内の測定を実施するために使用するレオメーターは、板を並列に並べたような構造である。そして、必要な測定は、変形を一定とするか又は周波数を一定として実施する。
【００１８】
保持されているポリマーは、その線形粘弾性曲線が動的粘度４，０００〜１０，０００Ｐａ・ｓに平坦部を有するポリマーであることを考慮する。
【００１９】
ポリマーの粘弾性の特性は
−弾性成分を示す貯蔵弾性率Ｇ’、及び、
−粘性成分を示す損失弾性率Ｇ’’
であるといえる。
【００２０】
保持されているポリマーは、周波数に対する率Ｇ’及び率Ｇ’’を表す曲線が０．３〜３Ｈｚの間で、好ましくは０．５〜１．５Ｈｚの間で、より好ましくは１Ｈｚ周辺で交わっているポリマーである。
【００２１】
実際、保持されている区間よりも小さい周波数ではポリマー鎖はほどける傾向にあるため、上記ポリマーは流動性が非常に高く、その結果流動することが分かる。
【００２２】
一方、上記区間よりも大きい周波数では、上記ポリマーの弾力性は非常に高くなる。
【００２３】
また、粘度曲線は、動的状態において実施した測定を変換したものであり、横軸は変形、縦軸は動的粘度を表すことも注目されるであろう。
【００２４】
上記のレオロジー特性を有するポリマーは全て、本発明において有用な組成物を調製するために使用できる。
【００２５】
しかしながら、有利な変形形態によれば、シリコーン型ポリマーを使用でき、これらのシリコーンは、水酸化ポリジメチルシロキサン又は非水酸化ポリジメチルシロキサン及びこれらの混合物から選択することが好ましいであろう。
【００２６】
ジメチコノール（すなわち水酸基を有するシリコーン型ポリマー）、特に２５℃での粘度が約６，４００Ｐａ・ｓのジメチコノールを、本発明における好ましいポリマーとして選択できる。
【００２７】
例えば、ダウコーニング社から特に商品名ＳＧＭ−３６（Ｒ）で販売されている、２５℃での粘度が６，４００Ｐａ・ｓのポリマーであるジメチコノールを選択することが好ましいであろう。
【００２８】
有利には、本発明において使用する組成物を調製するために使用する揮発性溶媒は、選択したポリマーを分散させ、滴の形成に適しているものであれば、化粧品中に通常使用する任意の揮発性溶媒であってよい。
【００２９】
皮膚上で室温において蒸発する物質を、揮発性溶媒として選択するのが好ましいであろう。
【００３０】
大気圧及び室温におけるこの揮発性溶媒の飽和蒸気圧は、３Ｐａ未満であることが好ましいであろう。
【００３１】
ケイ素原子を２〜９個有する直鎖状のジメチコン及びケイ素原子を３〜８個有するシクロメチコン等の直鎖状又は環状のシリコーン型揮発性溶媒を選択するのが好ましいであろう。
【００３２】
好ましい揮発性溶媒は、付着し合わずに迅速に乾燥して、かつ、経時的持続性を有する透明で光沢のある滴を得ることができるヘキサメチルジシロキサンである。
【００３３】
例えば、ダウコーニング社から商品名Ｄｏｗ  Ｃｏｒｎｉｎｇ２００  ０．６５ｃｔｓで販売されている揮発性溶媒を選択するのが好ましいであろう。
【００３４】
上記より、本発明の実施形態によれば、無水性の組成物を調製できる。
【００３５】
本発明において使用する組成物に含まれるポリマー又はポリマー混合物と揮発性溶媒との割合は、広範囲に渉る可能性がある。しかしながら、メイクアップ組成物の重量に対するポリマーの好ましい濃度は５〜３０重量％であり、好ましくは１０〜２５重量％である。好ましくは、メイクアップ組成物の重量に対するポリマーの濃度は１５〜２５重量％である。
【００３６】
上述するように、本発明において使用する組成物に求められる特性のうちの１つは、ケラチン繊維上に塗布した際に、付着し合わない滴又は小滴を形成することである。
【００３７】
このような非粘着性は、ポリマーの選択によって得ることができる。滴の粘着性を低下させるための物質を組成物中に導入することが有利である可能性がある。
【００３８】
この目的を達成するためには、化粧組成物の「安定」性を改善するために通常使用する物質を選択するのが有利であろう。
【００３９】
この目的において特に有利な物質の例としては、ビニルジメチコンによって架橋されたジメチコンポリマーの混合物を（５員環のシリコン環を有する）シクロメチコンＤ５で構成される溶媒中に溶解したものが含まれ、この物質の濃度は組成物の重量に対して５〜１５重量％であることが好ましい。
【００４０】
このような物質の例としては、シンエツ  シリコーンズ  ヨーロッパＢ．Ｖ．社から商品名ＫＳＧ−１５（Ｒ）で販売されている、架橋型ジメチコンポリマーを２〜１０％及びシクロメチコンＤ５を９０〜９８％の割合で含む架橋型ポリマーの混合物が挙げられる。
【００４１】
従って、得られる化粧組成物又はメイクアップ組成物は、睫毛の上に滴が載るため、かつ、この滴が好ましくは透明であるために、明るい場所における美的効果が著しい。
【００４２】
また、別の変形形態によれば、本発明の組成物は、滴を固着させるという上記と同じ目的で毛髪上に塗布することができる。
【００４３】
本発明の更に別の変形形態によれば、着色剤、香料、防腐剤、抗酸化剤、紫外線防止剤等の、化粧品に許容される、使用時の濃度で粘弾性を変化させない添加物を上記組成物中に導入することができるであろう。
【００４４】
本発明の変形形態によれば、透明で着色された滴の形成が望ましいであろう。
【００４５】
真珠光沢効果等の視覚効果を有する可溶性の有機着色剤及び／又は粉末状無機増量剤を使用する組成物中に（有利には多層又は複合材料として）導入することによって、このように着色できるであろう。
【００４６】
滴をこのように着色することによって、特別な光効果を得ることができ、滴の美的特性が向上するであろう。
【００４７】
また、第二の態様によれば、本発明は、
特にケラチン繊維（特に睫毛又は毛髪）のメイクアップを目的とし、塗布した際に上記繊維の先端に滴を形成する組成物であって、
上記方法の範囲内において定義され、かつ、組成物の独立請求項中で定義される、粘弾性及び動的粘度を有する少なくとも一種のポリマーを含み、
上記組成物は、使用時の濃度で上記滴の形成を妨げる可能性のある粘弾性変性物質を全く含まず、
上記ポリマーは揮発性溶媒中に分散している
組成物にも関する。
【００４８】
また、本発明の別の実施形態によれば、本発明は、
特にケラチン繊維（特に睫毛又は毛髪）のメイクアップを目的とし、塗布した際に上記繊維の先端に滴を形成する組成物であって、
水酸化ポリジメチルシロキサン又は非水酸化ポリジメチルシロキサン及びこれらの混合物から選択されるポリマー又はポリマー混合物を主成分とし、又は、これらから成り、
上記組成物について定義されているか又は上記メイクアップ方法の範囲内において上記に定義されていて、かつ、組成物の独立請求項中で定義される、粘弾性及び動的粘度を有し、
上記ポリマー又はポリマー混合物は揮発性溶媒中に分散している
組成物にも関する。
【００４９】
本発明における上記組成物それぞれの有利な特徴は、組成物の下位請求項（その全体を参照によって組み込む）の主題であり、これらの様々な実施形態も上記メイクアップ方法の範囲内で記載されていて、また、上記組成物を包含する本発明のこの第二の態様にも当然当てはまる。
【００５０】
特に有利な変形形態によれば、本発明の組成物は、２５℃での粘度が約６，４００Ｐａ・ｓである直鎖状ジメチコノールの（ヘキサメチルジシロキサンを含む）揮発性溶媒溶液をポリマーとして含む。
【発明を実施するための最良の形態】
【００５１】
以下の実施例は、単に本発明を説明するために記載するものである。実施例中において、反対の記載がなければ、百分率は全て重量％であり、温度は室温であるか又は摂氏で表し、圧力は大気圧である。
【００５２】
図の説明
実施例は図１〜６によって完成し、各図は以下のことを示す。
図１：本発明を実施するために使用できるジメチコノールポリマーの粘弾性のパラメーター（ダウコーニング社から商品名ＳＧＭ３６（Ｒ）で販売されている）。
図２：図１と同一のポリマーの粘度曲線。
図３：ジメチコノールポリマーを含む組成物を上向きの睫毛の上に接触させて１５秒後に角度測定した際に得られた滴の写真。
図４：接触させる時間を９０秒として角度測定した際に得られた、図３と同一の滴の写真。
図５：接触させる時間を３００秒とした場合の、図３又は図４と同一の滴の写真。
図６：上記組成物に浸して４５分後に下向きになった睫毛の上に形成された滴。
【００５３】
＜Ｉ．ポリマーのレオロジー特性＞
ポリマーの粘弾性及び粘度の特徴を、２５℃及び大気圧において、純粋なポリマーについて、Ｒｈｅｏｍｅｔｒｉｃｓ社（アメリカ）から販売されている動的レオロジー測定装置ＲＤＡ  ＩＩレオメーターを使用し、使用上の注意の中で製造者が推奨する以下の条件に従って調べた。
【００５４】
（１．粘弾性）
上記動的レオロジー測定装置ＲＤＡ  ＩＩレオメーターを使用して適用した周波数に対する率Ｇ’及び率Ｇ’’を追跡する。付随する図１は、ダウコーニング社提供のジメチコノールＳＧＭ３６（Ｒ）ポリマーに対して周波数ωでのＧ’及びＧ’’の変化を表す曲線の例であり、Ｇ’及びＧ’’を示す曲線の交点の周波数は１Ｈｚ周辺である。
【００５５】
（２．粘度）
粘度は上記レオメーターを使用して調べた。
本発明に適切なポリマー、すなわちジメチコノールポリマー（ダウコーニング社提供のＳＧＭ３６（Ｒ））の粘度曲線の例を図２中に示す。
【００５６】
＜ＩＩ．本発明において使用できる組成物の調製及び評価＞
（１．調製）
様々な組成物を全てＲａｙｎｅｒｉホモジナイザーを使用して調製する。
ジメチコノールＳＧＭ３６（Ｒ）ポリマー１９．２重量部を、溶媒ヘキサメチルジシロキサン（ダウコーニング社提供のＤｏｗ  Ｃｏｒｎｉｎｇ２００  ０．６５ｃｔｓ）７２．８重量部中にホモジナイザーを使用して溶解する。その後、安定化用添加物８重量部を添加して粘着力を低下させる。ここで使用した安定化用添加物は、シクロメチコンＤ５と、上述の商標ＫＳＧ１５（Ｒ）で販売されているビニルジメチコンと架橋したジメチコンポリマーとの混合物であり、均一で透明な粘度のある液体が得られるまで撹拌を続ける。
こうして得られた物質を塗布に使用できる。
【００５７】
（２．塗布）
塗布方法として使用できる二通りの方法を実施例２中に示す。
（２．１．らせん型軸による塗布）
１．試験する物質を３０ｍｌのガラス製フラスコ（ＶＧ  ｅｍｂａｌｌａｇｅｓ社提供の７４０９００１２６３）の中に入れる。
２．商標Ｌ．Ｊ．Ｃ．（６３−２００）の天然毛髪製の人工睫毛を、パースペックス製カラム上に載せる。
３．らせん型軸（Ｈｅｎｌｏｐｅｎ社提供の１５１  Ｓｉｌｖｅｒ  Ｃａｐ  ５００ＮＳ−１４０−３．２５０）を用意する。
４．この軸（のらせん型部）を試験する物質中に浸し、過剰についた物質をフラスコの端で除去する。このようにして、睫毛の上に載せるのに十分な量であって、多くても塗布前に軸から流れ落ちない程度の量の物質を軸に載せる。使用するらせん型軸に適切に載せるために必要な物質の量は約０．１５ｇであると推測される。
【００５８】
５．その後、睫毛の根元から先端に向かって、ブラシを一回ずつ上下させる。
６．４での場合と同様に軸に再度載せ、睫毛の先端を軽くたたいて滴を最終的に適切な場所に載せる。滴の最適な寸法は約１〜２ｍｍである。
７．数分以内に開放空気中で自然乾燥させる。
【００５９】
（２．２．ブラシによる塗布）
（リップブラシ型）この変形形態では、ブラシの先端で物質を適宜とって、睫毛のちょうど先端にこの物質を載せることにより、滴を正確な位置に載せ、かつ、滴の大きさを調節できる。
【００６０】
（３．評価）
滴の形成の視覚評価、及び、滴の形成の角度測定による評価を以下の条件で実施した。
【００６１】
塗布は、標準的なマスカラブラシを使用して実施する。乾燥した睫毛の上、又は、固定していない先端を試験溶液にあらかじめ浸した睫毛の上に、液体を載せる。
下向きの睫毛又は上向きの睫毛のいずれかの上に載せる。
マクロモードで機能する１８−１０８／２．５ズームを備えたデジタルカメラを使用して静止モードで画像を取得する。赤色ダイオードを並べて後ろから光を当て、ズーム／睫毛の距離が約１６０ｍｍの位置でケラチン繊維の面に焦点を合わせる。
【００６２】
より具体的には、この画像の取得は、最初は動的モードで一画像につき１５秒の速度で実施して短時間（液体を睫毛の上に載せた直後）の変化を観察し、次に静止モードで実施して、規則的に画像を取得しながら長時間の滴の形成の変化を観察する。
【００６３】
画像処理及び接触角の測定はＷｉｎＣａｌｃ（Ｒ）及びＷｉｎＧｏｕｔｔｅ（Ｒ）ソフトウェアを使用して実施し、市販の標準的なゴニオメーターを使用することにより、滴と睫毛表面との間の接触角を測定できる。
【００６４】
滴の外観の一例を、乾燥した上向きの睫毛の先端に載せて１５秒後の滴について図３中に示す。
【００６５】
図４は、図３と類似する滴の外観を示すが、９０秒間持続した後で流れ、このことによって球形に更に近い滴が形成されていることが観察できる。
【００６６】
図５は、３００秒後の滴の外観を示すが、迅速に形成された球状の滴が長時間ほとんど変化しないことから、非常に安定性が良好であることが観察できる。
【００６７】
図６は、この組成物に浸した上向きの睫毛の上に接触させて４５分後の滴の外観の別の例であるが、ここでも滴の経時的安定性が優れていることが観察できる。
【００６８】
上記より、本発明の組成物によって、経時的に安定で、好ましくは透明な比較的球状の滴を形成できる。
【図面の簡単な説明】
【００６９】
【図１】本発明を実施するために使用できるジメチコノールポリマーの粘弾性のパラメーター。
【図２】図１と同一のポリマーの粘度曲線。
【図３】ジメチコノールポリマーを含む組成物を上向きの睫毛の上に接触させて１５秒後に角度測定した際に得られた滴の写真。
【図４】接触させる時間を９０秒として角度測定した際に得られた、図３と同一の滴の写真。
【図５】接触させる時間を３００秒とした場合の、図３又は図４と同一の滴の写真。
【図６】上記組成物に浸して４５分後に下向きになった睫毛の上に形成された滴。
【図１】
2006502179.tif 000002
【図２】
2006502179.tif 000003
【図３】
2006502179.tif 000004
【図４】
2006502179.tif 000005
【図５】
2006502179.tif 000006
【図６】
2006502179.tif 000007
【手続補正書】
【提出日】平成16年8月2日(2004.8.2)
【手続補正１】
【補正対象書類名】特許請求の範囲
【補正対象項目名】全文
【補正方法】変更
【補正の内容】
【特許請求の範囲】
【請求項１】
ケラチン繊維（特に睫毛又は毛髪）上に滴を形成することを目的としたケラチン繊維（特に睫毛又は毛髪）のメイクアップ方法であって、
ジメチコノール類及びその混合物から選択されるポリマー又はポリマー混合物５〜３０重量％を揮発性溶媒中に分散させて含む組成物を前記繊維上に塗布することを含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
前記組成物は、使用時の濃度で前記滴の形成を妨げる可能性のある粘弾性変性物質を全く含まない
ことを特徴とする方法。
【請求項２】
ケラチン繊維（特に睫毛又は毛髪）上に滴を形成することを目的としたケラチン繊維（特に睫毛又は毛髪）のメイクアップ方法であって、
ジメチコノール類及びその混合物から選択されるポリマー又はポリマー混合物の揮発性溶媒分散液を主成分とする又はこれらから成る組成物を前記繊維上に塗布することを含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓである
ことを特徴とする方法。
【請求項３】
前記ポリマーは、２５℃での粘度が約６，４００Ｐａ・ｓの直鎖状ジメチコノールである
ことを特徴とする請求項１又は２に記載の方法。
【請求項４】
前記揮発性溶媒は、ケイ素原子を２〜９個有する直鎖状のジメチコン及びケイ素原子を３〜８個有するシクロメチコンから選択される
ことを特徴とする請求項１〜３のいずれか１項に記載の方法。
【請求項５】
前記揮発性溶媒はヘキサメチルジシロキサンである
ことを特徴とする請求項１〜４のいずれか１項に記載の方法。
【請求項６】
メイクアップ組成物の重量に対するポリマーの濃度は１０〜２５重量％である
ことを特徴とする請求項１〜５のいずれか１項に記載の方法。
【請求項７】
メイクアップ組成物の重量に対するポリマーの濃度は１５〜２５重量％である
ことを特徴とする請求項３に記載の方法。
【請求項８】
前記組成物は、滴の粘着性を低下させる物質を更に含む
ことを特徴とする請求項１〜７のいずれか１項に記載の方法。
【請求項９】
前記物質は、シクロメチコンＤ５とビニルジメチコンによって架橋されたジメチコンポリマーとの混合物であり、その濃度は組成物の重量に対して５〜１５重量％であることが好ましい
ことを特徴とする請求項８に記載の方法。
【請求項１０】
前記ケラチン繊維は睫毛である
ことを特徴とする請求項１〜９のいずれか１項に記載の方法。
【請求項１１】
前記ケラチン繊維は毛髪である
ことを特徴とする請求項１〜９のいずれか１項に記載の方法。
【請求項１２】
前記組成物は、着色剤、香料、防腐剤、抗酸化剤、紫外線防止剤等の、化粧品に許容される、使用時の濃度で粘弾性を変化させない添加物を含む
ことを特徴とする請求項１〜１１のいずれか１項に記載の方法。
【請求項１３】
特にケラチン繊維（特に睫毛又は毛髪）のメイクアップを目的とし、塗布した際に前記繊維の先端に滴を形成する組成物であって、
ジメチコノール類及びその混合物から選択されるポリマー又はポリマー混合物を含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
前記ポリマー又はポリマー混合物は揮発性溶媒中に分散していて、
前記組成物は、使用時の濃度で前記滴の形成を妨げる可能性のある粘弾性変性物質を全く含まない
ことを特徴とする組成物。
【請求項１４】
特にケラチン繊維（特に睫毛又は毛髪）のメイクアップを目的とし、塗布した際に前記繊維の先端に滴を形成する組成物であって、
ジメチコノール類及びその混合物から選択されるポリマー又はポリマー混合物の揮発性溶媒分散液を含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓである
ことを特徴とする組成物。
【請求項１５】
前記ポリマーは、２５℃での粘度が約６，４００Ｐａ・ｓの直鎖状ジメチコノールである
ことを特徴とする請求項１３又は１４に記載の組成物。
【請求項１６】
前記揮発性溶媒は、ケイ素原子を２〜９個有する直鎖状のジメチコン及びケイ素原子を３〜８個有するシクロメチコンから選択される
ことを特徴とする請求項１３〜１５のいずれか１項に記載の組成物。
【請求項１７】
前記揮発性溶媒はヘキサメチルジシロキサンである
ことを特徴とする請求項１３〜１６のいずれか１項に記載の組成物。
【請求項１８】
メイクアップ組成物の重量に対するポリマーの濃度は１０〜２５重量％である
ことを特徴とする請求項１３〜１７のいずれか１項に記載の組成物。
【請求項１９】
メイクアップ組成物の重量に対するポリマーの濃度は１５〜２５重量％である
ことを特徴とする請求項１５に記載の組成物。
【請求項２０】
前記組成物は、滴の粘着性を低下させる物質を更に含む
ことを特徴とする請求項１３〜１９のいずれか１項に記載の組成物。
【請求項２１】
前記物質は、シクロメチコンＤ５とビニルジメチコンによって架橋されたジメチコンポリマーとの混合物であり、その濃度は組成物の重量に対して５〜１５重量％であることが好ましい
ことを特徴とする請求項２０に記載の組成物。
【請求項２２】
前記組成物は、着色剤、香料、防腐剤、抗酸化剤、紫外線防止剤等の、化粧品に許容される、使用時の濃度で粘弾性を変化させない添加物を含む
ことを特徴とする請求項１３〜２１のいずれか１項に記載の組成物。
【請求項２３】
前記ポリマーは、２５℃での粘度が約６，４００Ｐａ・ｓである直鎖状ジメチコノールの（ヘキサメチルジシロキサンを含む）揮発性溶媒溶液を含む
ことを特徴とする請求項１３〜２２のいずれか１項に記載の組成物。
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
ケラチン繊維（特に睫毛又は毛髪）上に滴を形成することを目的としたケラチン繊維（特に睫毛又は毛髪）のメイクアップ方法であって、
ジメチコノール類及びその混合物から選択されるポリマー又はポリマー混合物５〜３０重量％を揮発性溶媒中に分散させて含む組成物を前記繊維上に塗布することを含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
前記組成物は、使用時の濃度で前記滴の形成を妨げる可能性のある粘弾性変性物質を全く含まない
ことを特徴とする方法。
【請求項２】
ケラチン繊維（特に睫毛又は毛髪）上に滴を形成することを目的としたケラチン繊維（特に睫毛又は毛髪）のメイクアップ方法であって、
ジメチコノール類及びその混合物から選択されるポリマー又はポリマー混合物５〜３０重量％の揮発性溶媒分散液を主成分とする又はこれらから成る組成物を前記繊維上に塗布することを含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓである
ことを特徴とする方法。
【請求項３】
前記ポリマーは、２５℃での粘度が約６，４００Ｐａ・ｓの直鎖状ジメチコノールである
ことを特徴とする請求項１又は２に記載の方法。
【請求項４】
前記揮発性溶媒は、ケイ素原子を２〜９個有する直鎖状のジメチコン及びケイ素原子を３〜８個有するシクロメチコンから選択される
ことを特徴とする請求項１〜３のいずれか１項に記載の方法。
【請求項５】
前記揮発性溶媒はヘキサメチルジシロキサンである
ことを特徴とする請求項１〜４のいずれか１項に記載の方法。
【請求項６】
メイクアップ組成物の重量に対するポリマーの濃度は１０〜２５重量％である
ことを特徴とする請求項１〜５のいずれか１項に記載の方法。
【請求項７】
メイクアップ組成物の重量に対するポリマーの濃度は１５〜２５重量％である
ことを特徴とする請求項３に記載の方法。
【請求項８】
前記組成物は、滴の粘着性を低下させる物質を更に含む
ことを特徴とする請求項１〜７のいずれか１項に記載の方法。
【請求項９】
前記物質は、シクロメチコンＤ５とビニルジメチコンによって架橋されたジメチコンポリマーとの混合物であり、その濃度は組成物の重量に対して５〜１５重量％であることが好ましい
ことを特徴とする請求項８に記載の方法。
【請求項１０】
前記ケラチン繊維は睫毛である
ことを特徴とする請求項１〜９のいずれか１項に記載の方法。
【請求項１１】
前記ケラチン繊維は毛髪である
ことを特徴とする請求項１〜９のいずれか１項に記載の方法。
【請求項１２】
前記組成物は、着色剤、香料、防腐剤、抗酸化剤、紫外線防止剤等の、化粧品に許容される、使用時の濃度で粘弾性を変化させない添加物を含む
ことを特徴とする請求項１〜１１のいずれか１項に記載の方法。
【請求項１３】
特にケラチン繊維（特に睫毛又は毛髪）のメイクアップを目的とし、塗布した際に前記繊維の先端に滴を形成する組成物であって、
ジメチコノール類及びその混合物から選択されるポリマー又はポリマー混合物を５〜３０重量％含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓであり、
前記ポリマー又はポリマー混合物は揮発性溶媒中に分散していて、
前記組成物は、使用時の濃度で前記滴の形成を妨げる可能性のある粘弾性変性物質を全く含まない
ことを特徴とする組成物。
【請求項１４】
特にケラチン繊維（特に睫毛又は毛髪）のメイクアップを目的とし、塗布した際に前記繊維の先端に滴を形成する組成物であって、
ジメチコノール類及びその混合物から選択されるポリマー又はポリマー混合物５〜３０重量％の揮発性溶媒分散液を含み、
前記ポリマー又はポリマー混合物について、
−その粘弾性は貯蔵弾性率Ｇ’及び損失弾性率Ｇ’’によって決まり、周波数が０．３Ｈｚ未満の場合にＧ’がＧ’’より小さく、周波数が３Ｈｚより大きい場合にＧ’がＧ’’より大きく、周波数に対するＧ’及びＧ’’を表す二本の曲線が０．３〜３Ｈｚの間で、好ましくは０．５〜１．５Ｈｚの間で、より好ましくは１Ｈｚ周辺で交わっているという特徴があり、かつ、
−２５℃における動的粘度が４，０００〜１０，０００Ｐａ・ｓである
ことを特徴とする組成物。
【請求項１５】
前記ポリマーは、２５℃での粘度が約６，４００Ｐａ・ｓの直鎖状ジメチコノールである
ことを特徴とする請求項１３又は１４に記載の組成物。
【請求項１６】
前記揮発性溶媒は、ケイ素原子を２〜９個有する直鎖状のジメチコン及びケイ素原子を３〜８個有するシクロメチコンから選択される
ことを特徴とする請求項１３〜１５のいずれか１項に記載の組成物。
【請求項１７】
前記揮発性溶媒はヘキサメチルジシロキサンである
ことを特徴とする請求項１３〜１６のいずれか１項に記載の組成物。
【請求項１８】
メイクアップ組成物の重量に対するポリマーの濃度は１０〜２５重量％である
ことを特徴とする請求項１３〜１７のいずれか１項に記載の組成物。
【請求項１９】
メイクアップ組成物の重量に対するポリマーの濃度は１５〜２５重量％である
ことを特徴とする請求項１５に記載の組成物。
【請求項２０】
前記組成物は、滴の粘着性を低下させる物質を更に含む
ことを特徴とする請求項１３〜１９のいずれか１項に記載の組成物。
【請求項２１】
前記物質は、シクロメチコンＤ５とビニルジメチコンによって架橋されたジメチコンポリマーとの混合物であり、その濃度は組成物の重量に対して５〜１５重量％であることが好ましい
ことを特徴とする請求項２０に記載の組成物。
【請求項２２】
前記組成物は、着色剤、香料、防腐剤、抗酸化剤、紫外線防止剤等の、化粧品に許容される、使用時の濃度で粘弾性を変化させない添加物を含む
ことを特徴とする請求項１３〜２１のいずれか１項に記載の組成物。
【請求項２３】
前記ポリマーは、２５℃での粘度が約６，４００Ｐａ・ｓである直鎖状ジメチコノールの（ヘキサメチルジシロキサンを含む）揮発性溶媒溶液を含む
ことを特徴とする請求項１３〜２２のいずれか１項に記載の組成物。
【国際調査報告】
2006502179.tif 000008
2006502179.tif 000009
2006502179.tif 000010
2006502179.tif 000011
2006502179.tif 000012
2006502179.tif 000013
2006502179.tif 000014
2006502179.tif 000015
2006502179.tif 000016